(57)【要約】【課題】発熱量を均一にし得るＲＰＦの製造方法を提供する。【解決手段】  古紙と廃プラスチックを時間をずらし別個に供給して別個に破砕し、古紙破砕片と廃プラスチック破砕片を搬送中に近赤外線を照射することで前記古紙破砕片と前記廃プラスチック破砕片の材質を別個に検出すると共に、材質検出した前記古紙破砕片および前記廃プラスチック破砕片の数に材質固有の発熱量を乗じてそれぞれの発熱量を別個に算出した後、古紙破砕片と廃プラスチック破砕片を別個に貯留すると共に、前記算出した発熱量に基づいて所望の発熱量に対応する割合で混合供給して押出し成形する。【選択図】  なし【特許請求の範囲】
【請求項１】
古紙と廃プラスチックを時間をずらし別個に供給して別個に破砕し、古紙破砕片と廃プラスチック破砕片を搬送中に近赤外線を照射することで前記古紙破砕片と前記廃プラスチック破砕片の材質を別個に検出すると共に、材質検出した前記古紙破砕片および前記廃プラスチック破砕片の数に材料固有の発熱量を乗じてそれぞれの発熱量を別個に算出した後、前記古紙破砕片と前記廃プラスチック破砕片を別個に貯留すると共に、前記算出した発熱量に基づいて所望の発熱量に対応する割合で混合供給して押出し成形することを特徴とするＲＰＦの製造方法。
【請求項２】
古紙と廃プラスチックを同時に別個に供給して別個に破砕し、古紙破砕片と廃プラスチック破砕片を搬送中に近赤外線を照射することで前記古紙破砕片と前記廃プラスチック破砕片の材質を別個に検出すると共に、材質検出した前記古紙破砕片および前記廃プラスチック破砕片の数に材料固有の発熱量を乗じてそれぞれの発熱量を別個に算出した後、前記古紙破砕片と前記廃プラスチック破砕片を別個に貯留すると共に、前記算出した発熱量に基づいて所望の発熱量と対応する割合で混合供給して押出し成形することを特徴とするＲＰＦの製造方法。
【請求項３】
前記古紙破砕片と前記廃プラスチック破砕片の混合供給に際し、それらの材質を別個に検出し、かつ、それらの塩素含有量を別個に算出することを特徴とする請求項１又は請求項２に記載のＲＰＦの製造方法。
【請求項４】
前記押出し成形時の温度を測定し、かつ、成形温度が所要の値となるように前記古紙破砕片と前記廃プラスチック破砕片の供給量を制御することを特徴とする請求項１ないし請求項３のいずれか一項に記載のＲＰＦの製造方法。
【請求項５】
古紙と廃プラスチックを同時に別個に供給して一緒に破砕し、古紙破砕片と廃プラスチック破砕片の混合物を搬送中に近赤外線を照射することで前記混合物の材質を検出すると共に、材質検出した前記混合物の古紙破砕片および廃プラスチック破砕片の数に材料固有の発熱量を乗じてそれぞれの発熱量を算出した後、算出した発熱量に基づいて所望の発熱量に対応するように前記古紙と前記廃プラスチックの供給量の割合を制御する一方、前記古紙破砕片と前記廃プラスチック破砕片の混合物を貯留すると共に、供給して押出し成形することを特徴とするＲＰＦの製造方法。
【請求項６】
前記古紙破砕片と前記廃プラスチック破砕片の混合物の供給に際し、その材質を検出し、かつ、その塩素含有量を算出することを特徴とする請求項５に記載のＲＰＦの製造方法。
【請求項７】
前記押出し成形時の温度を測定し、かつ、成形温度が所要の値となるように前記古紙破砕片と前記廃プラスチック破砕片の混合物の供給量を制御することを特徴とする請求項５又は請求項６に記載のＲＰＦの製造方法。
【請求項８】
前記押出し成形された成形品の水分量を測定し、かつ、成形品の水分量が所要の値となるように前記古紙破砕片と前記廃プラスチック破砕片の混合物の水分量を制御することを特徴とする請求項１ないし請求項７のいずれか一項に記載のＲＰＦの製造方法。
【請求項９】
古紙又は廃プラスチックを供給する供給コンベヤと、供給コンベヤから供給される古紙又は廃プラスチックを破砕する破砕機と、破砕機から排出される古紙破砕片の材質を検出する第１材質検出器と、破砕機から排出される廃プラスチック破砕片の材質を検出する第２材質検出器と、第１材質検出器の検出結果に基づいて古紙破砕片の発熱量を算出する第１発熱量演算手段と、第２材質検出器の検出結果に基づいて廃プラスチック破砕片の発熱量を算出する第２発熱量演算手段と、第１材質検出器によって材質を検出された古紙破砕片を貯留して供給する供給量可変の第１供給機と、第２材質検出器によって材質を検出された廃プラスチック破砕片を貯留して供給する供給量可変の第２供給機と、第１、第２供給機の供給量の割合を、前記第１、第２発熱量演算手段によって算出された発熱量に基づいて所望の発熱量に対応するように制御する比率制御手段と、比率制御手段により制御されて第１、第２供給機から供給される古紙破砕片と廃プラスチック破砕片の混合物を押出し成形する成形機とを備え、
前記第１材質検出器および前記第２材質検出器は、前記破砕機から排出されて搬送中の前記古紙破砕片あるいは前記廃プラスチック破砕片に近赤外線を照射し、前記古紙破砕片あるいは前記廃プラスチック破砕片の材質を検出し、
前記第１発熱量演算手段および前記第２発熱量演算手段は、材質検出された前記古紙破砕片あるいは前記廃プラスチック破砕片の数に、材料固有の発熱量を乗じてそれぞれの発熱量を算出することを特徴とするＲＰＦの製造設備。
【請求項１０】
古紙を供給する第１供給コンベヤと、廃プラスチックを供給する第２供給コンベヤと、第１供給コンベヤから供給される古紙を破砕する第１破砕機と、第２供給コンベヤから供給される廃プラスチックを破砕する第２破砕機と、第１破砕機から排出される古紙破砕片の材質を検出する第１材質検出器と、第２破砕機から排出される廃プラスチック破砕片の材質を検出する第２材質検出器と、第１材質検出器の検出結果に基づいて古紙破砕片の発熱量を算出する第１発熱量演算手段と、第２材質検出器の検出結果に基づいて廃プラスチック破砕片の発熱量を算出する第２発熱量演算手段と、第１材質検出器によって材質を検出された古紙破砕片を貯留して供給する供給量可変の第１供給機と、第２材質検出器によって材質を検出された廃プラスチック破砕片を貯留して供給する供給量可変の第２供給機と、第１、第２供給機の供給量の割合を、前記第１、第２発熱量演算手段によって算出された発熱量に基づいて所望の発熱量に対応するように制御する比率制御手段と、比率制御手段により制御されて第１、第２供給機から供給される古紙破砕片と廃プラスチック破砕片の混合物を押出し成形する成形機とを備え、
前記第１材質検出器および前記第２材質検出器は、前記破砕機から排出されて搬送中の前記古紙破砕片あるいは前記廃プラスチック破砕片に近赤外線を照射し、前記古紙破砕片あるいは前記廃プラスチック破砕片の材質を検出し、
前記第１発熱量演算手段および前記第２発熱量演算手段は、材質検出された前記古紙破砕片あるいは前記廃プラスチック破砕片の数に、材料固有の発熱量を乗じてそれぞれの発熱量を算出することを特徴とするＲＰＦの製造設備。
【請求項１１】
前記第１供給機から供給される古紙破砕片の材質を検出する第３材質検出器と、前記第２供給機から供給される廃プラスチック破砕片の材質を検出する第４材質検出器と、前記第３材質検出器の検出結果に基づいて古紙破砕片の塩素含有量を算出する第１塩素含有量演算手段と、前記第４材質検出器の検出結果に基づいて廃プラスチック破砕片の塩素含有量を算出する第２塩素含有量演算手段とを備えることを特徴とする請求項９又は請求項１０に記載のＲＰＦの製造設備。
【請求項１２】
前記成形機内の温度を測定する温度計と、温度計の測定結果に基づいて成形機内の温度が所要の値となるように前記第１、第２供給機の供給量を制御する供給量制御手段とを備えることを特徴とする請求項９ないし請求項１１のいずれか一項に記載のＲＰＦの製造設備。
【請求項１３】
古紙を供給する供給量可変の第１供給コンベヤと、廃プラスチックを供給する供給量可変の第２供給コンベヤと、第１、第２供給コンベヤから供給される古紙と廃プラスチックの混合物を破砕する破砕機と、破砕機から排出される古紙破砕片と廃プラスチック破砕片の混合物の材質を検出する第１材質検出器と、第１材質検出器の検出結果に基づいて古紙破砕片と廃プラスチック破砕片の混合物の発熱量を算出する発熱量演算手段と、前記第１、第２供給コンベヤの供給量の割合を、発熱量演算手段によって算出された発熱量に基づいて所望の発熱量に対応するように制御する比率制御手段と、第１材質検出器によって材質を検出された古紙破砕片と廃プラスチック破砕片の混合物を貯留して供給する供給機と、供給機から供給される古紙破砕片と廃プラスチック破砕片の混合物を押出し成形する成形機とを備え、
前記第１材質検出器は、前記破砕機から排出されて搬送中の前記古紙破砕片あるいは前記廃プラスチック破砕片に近赤外線を照射し、前記古紙破砕片あるいは前記廃プラスチック破砕片の材質を検出し、
前記発熱量演算手段は、材質検出された前記古紙破砕片あるいは前記廃プラスチック破砕片の数に、材料固有の発熱量を乗じてそれぞれの発熱量を算出することを特徴とするＲＰＦの製造設備。
【請求項１４】
前記供給機から供給される古紙破砕片と廃プラスチック破砕片の混合物の材質を検出する第２材質検出器と、前記第２材質検出器の検出結果に基づいて古紙破砕片と廃プラスチック破砕片の混合物の塩素含有量を算出する塩素含有量演算手段とを備えることを特徴とする請求項１３に記載のＲＰＦの製造設備。
【請求項１５】
前記成形機内の温度を測定する温度計と、温度計の測定結果に基づいて成形機内の温度が所要の値となるように前記供給機の供給量を制御する供給量制御手段とを備えることを特徴とする請求項１３又は請求項１４に記載のＲＰＦの製造設備。
【請求項１６】
前記成形機から排出される成形品の水分量を測定する水分量測定手段と、前記成形機内に散水する散水量可変の散水装置と、前記水分量測定手段の測定結果に基づいて成形品の水分量が所要の値となるように前記散水装置の散水量を制御する散水量制御手段とを備えることを特徴とする請求項９ないし請求項１５のいずれか一項に記載のＲＰＦの製造設備。
【発明の詳細な説明】
【技術分野】
【０００１】
本発明は、古紙と廃プラスチックの混合物を押出し成形してなるＲＰＦ(Refuse Paper & Plastic Fuel)の製造方法及びその製造設備に関する。
【背景技術】
【０００２】
ＲＰＦは、セメント焼成用キルンの化石燃料の代替や高炉吹き込み用コークスの代替え、ボイラや乾燥機等の燃料として用いられ、その発熱量及び灰分は、表１に示すように、古紙と廃プラスチックとの混合割合によって変化する。
【０００３】
【表１】
2005349831.tif 000002
【０００４】
従来、ＲＰＦの製造に際しては、古紙と廃プラスチックとの混合が、原料ヤードでの作業員の勘に頼って行われている。
【発明の開示】
【発明が解決しようとする課題】
【０００５】
しかし、従来のＲＰＦの製造方法では、古紙と廃プラスチックとの混合割合が区々となり、特に短時間のスパンで見た場合、製品毎の発熱量にばらつきを生じる不具合がある。
【０００６】
そこで、本発明は、発熱量をより均一にし得るＲＰＦの製造方法及びその製造設備を提供することを課題とする。
【課題を解決するための手段】
【０００７】
前記課題を解決するため、本発明の第１のＲＰＦの製造方法は、古紙と廃プラスチックを時間をずらし別個に供給して別個に破砕し、古紙破砕片と廃プラスチック破砕片を搬送中に近赤外線を照射することで前記古紙破砕片と前記廃プラスチック破砕片の材質を別個に検出すると共に、材質検出した前記古紙破砕片および前記廃プラスチック破砕片の数に材質固有の発熱量を乗じてそれぞれの発熱量を別個に算出した後、前記古紙破砕片と前記廃プラスチック破砕片を別個に貯留すると共に、前記算出した発熱量に基づいて所望の発熱量に対応する割合で混合供給して押出し成形することを特徴とする。
【０００８】
第２のＲＰＦの製造方法は、古紙と廃プラスチックを同時に別個に供給して別個に破砕し、古紙破砕片と廃プラスチック破砕片を搬送中に近赤外線を照射することで前記古紙破砕片と前記廃プラスチック破砕片の材質を別個に検出すると共に、材質検出した前記古紙破砕片および前記廃プラスチック破砕片の数に材質固有の発熱量を乗じてそれぞれの発熱量を別個に算出した後、前記古紙破砕片と前記廃プラスチック破砕片を別個に貯留すると共に、前記算出した発熱量に基づいて所望の発熱量と対応する割合で混合供給して押出し成形することを特徴とする。
【０００９】
第３のＲＰＦの製造方法は、第１又は第２の方法において、前記古紙破砕片と前記廃プラスチック破砕片の混合供給に際し、それらの材質を別個に検出し、かつ、それらの塩素含有量を別個に算出することを特徴とする。
【００１０】
第４のＲＰＦの製造方法は、第１、第２又は第３の方法において、前記押出し成形時の温度を測定し、かつ、成形温度が所要の値となるように前記古紙破砕片と前記廃プラスチック破砕片の供給量を制御することを特徴とする。
【００１１】
第５のＲＰＦの製造方法は、古紙と廃プラスチックを同時に別個に供給して一緒に破砕し、古紙破砕片と廃プラスチック破砕片の混合物を搬送中に近赤外線を照射することで前記混合物の材質を検出すると共に、材質検出した前記混合物の古紙破砕片および廃プラスチック破砕片の数に材質固有の発熱量を乗じてそれぞれの発熱量を算出した後、算出した発熱量に基づいて所望の発熱量に対応するように前記古紙と前記廃プラスチックの供給量の割合を制御する一方、前記古紙破砕片と前記廃プラスチック破砕片の混合物を貯留すると共に、供給して押出し成形することを特徴とする。
【００１２】
第６のＲＰＦの製造方法は、第５の方法において、前記古紙破砕片と前記廃プラスチック破砕片の混合物の供給に際し、その材質を検出し、かつ、その塩素含有量を算出することを特徴とする。
【００１３】
第７のＲＰＦの製造方法は、第５又は第６の方法において、前記押出し成形時の温度を測定し、かつ、成形温度が所要の値となるように前記古紙破砕片と前記廃プラスチック破砕片の混合物の供給量を制御する。
【００１４】
第８のＲＰＦの製造方法は、第１、第２、第３、第４、第５、第６又は第７の方法において、前記押出し成形された成形品の水分量を測定し、かつ、成形品の水分量が所要の値となるように前記古紙破砕片と前記廃プラスチック破砕片の混合物の水分量を制御することを特徴とする。
【００１５】
一方、第１のＲＰＦの製造設備は、古紙又は廃プラスチックを供給する供給コンベヤと、供給コンベヤから供給される古紙又は廃プラスチックを破砕する破砕機と、破砕機から排出される古紙破砕片の材質を検出する第１材質検出器と、破砕機から排出される廃プラスチック破砕片の材質を検出する第２材質検出器と、第１材質検出器の検出結果に基づいて古紙破砕片の発熱量を算出する第１発熱量演算手段と、第２材質検出器の検出結果に基づいて廃プラスチック破砕片の発熱量を算出する第２発熱量演算手段と、第１材質検出器によって材質を検出された古紙破砕片を貯留して供給する供給量可変の第１供給機と、第２材質検出器によって材質を検出された廃プラスチック破砕片を貯留して供給する供給量可変の第２供給機と、第１、第２供給機の供給量の割合を、前記第１、第２発熱量演算手段によって算出された発熱量に基づいて所望の発熱量に対応するように制御する比率制御手段と、比率制御手段により制御されて第１、第２供給機から供給される古紙破砕片と廃プラスチック破砕片の混合物を押出し成形する成形機とを備え、前記第１材質検出器および前記第２材質検出器は、前記破砕機から排出されて搬送中の前記古紙破砕片あるいは前記廃プラスチック破砕片に近赤外線を照射し、前記古紙破砕片あるいは前記廃プラスチック破砕片の材質を検出し、前記第１発熱量演算手段および前記第２発熱量演算手段は、材質検出された前記古紙破砕片あるいは前記廃プラスチック破砕片の数に、材質固有の発熱量を乗じてそれぞれの発熱量を算出することを特徴とする。
【００１６】
第２のＲＰＦの製造設備は、古紙を供給する第１供給コンベヤと、廃プラスチックを供給する第２供給コンベヤと、第１供給コンベヤから供給される古紙を破砕する第１破砕機と、第２供給コンベヤから供給される廃プラスチックを破砕する第２破砕機と、第１破砕機から排出される古紙破砕片の材質を検出する第１材質検出器と、第２破砕機から排出される廃プラスチック破砕片の材質を検出する第２材質検出器と、第１材質検出器の検出結果に基づいて古紙破砕片の発熱量を算出する第１発熱量演算手段と、第２材質検出器の検出結果に基づいて廃プラスチック破砕片の発熱量を算出する第２発熱量演算手段と、第１材質検出器によって材質を検出された古紙破砕片を貯留して供給する供給量可変の第１供給機と、第２材質検出器によって材質を検出された廃プラスチック破砕片を貯留して供給する供給量可変の第２供給機と、第１、第２供給機の供給量の割合を、前記第１、第２発熱量演算手段によって算出された発熱量に基づいて所望の発熱量に対応するように制御する比率制御手段と、比率制御手段により制御されて第１、第２供給機から供給される古紙破砕片と廃プラスチック破砕片の混合物を押出し成形する成形機とを備え、前記第１材質検出器および前記第２材質検出器は、前記破砕機から排出されて搬送中の前記古紙破砕片あるいは前記廃プラスチック破砕片に近赤外線を照射し、前記古紙破砕片あるいは前記廃プラスチック破砕片の材質を検出し、前記第１発熱量演算手段および前記第２発熱量演算手段は、材質検出された前記古紙破砕片あるいは前記廃プラスチック破砕片の数に、材質固有の発熱量を乗じてそれぞれの発熱量を算出することを特徴とする。
【００１７】
第３のＲＰＦの製造設備は、第１又は第２の設備において、前記第１供給機から供給される古紙破砕片の材質を検出する第３材質検出器と、前記第２供給機から供給される廃プラスチック破砕片の材質を検出する第４材質検出器と、前記第３材質検出器の検出結果に基づいて古紙破砕片の塩素含有量を算出する第１塩素含有量演算手段と、前記第４材質検出器の検出結果に基づいて廃プラスチック破砕片の塩素含有量を算出する第２塩素含有量演算手段とを備えることを特徴とする。
【００１８】
第４のＲＰＦの製造設備は、第１、第２又は第３の設備において、前記成形機内の温度を測定する温度計と、温度計の測定結果に基づいて成形機内の温度が所要の値となるように前記第１、第２供給機の供給量を制御する供給量制御手段とを備えることを特徴とする。
【００１９】
第５のＲＰＦの製造設備は、古紙を供給する供給量可変の第１供給コンベヤと、廃プラスチックを供給する供給量可変の第２供給コンベヤと、第１、第２供給コンベヤから供給される古紙と廃プラスチックの混合物を破砕する破砕機と、破砕機から排出される古紙破砕片と廃プラスチック破砕片の混合物の材質を検出する第１材質検出器と、第１材質検出器の検出結果に基づいて古紙破砕片と廃プラスチック破砕片の混合物の発熱量を算出する発熱量演算手段と、前記第１、第２供給コンベヤの供給量の割合を、発熱量演算手段によって算出された発熱量に基づいて所望の発熱量に対応するように制御する比率制御手段と、第１材質検出器によって材質を検出された古紙破砕片と廃プラスチック破砕片の混合物を貯留して供給する供給機と、供給機から供給される古紙破砕片と廃プラスチック破砕片の混合物を押出し成形する成形機とを備え、前記第１材質検出器は、前記破砕機から排出されて搬送中の前記古紙破砕片あるいは前記廃プラスチック破砕片に近赤外線を照射し、前記古紙破砕片あるいは前記廃プラスチック破砕片の材質を検出し、前記発熱量演算手段は、材質検出された前記古紙破砕片あるいは前記廃プラスチック破砕片の数に、材質固有の発熱量を乗じてそれぞれの発熱量を算出することを特徴とする。
【００２０】
第６のＲＰＦの製造設備は、第５の設備において、前記供給機から供給される古紙破砕片と廃プラスチック破砕片の混合物の材質を検出する第２材質検出器と、前記第２材質検出器の検出結果に基づいて古紙破砕片と廃プラスチック破砕片の混合物の塩素含有量を算出する塩素含有量演算手段とを備えることを特徴とする。
【００２１】
第７のＲＰＦの製造設備は、第５又は第６の設備において、前記成形機内の温度を測定する温度計と、温度計の測定結果に基づいて成形機内の温度が所要の値となるように前記供給機の供給量を制御する供給量制御手段とを備えることを特徴とする。
【００２２】
第８のＲＰＦの製造設備は、第５、第６又は第７の設備において、前記成形機から排出される成形品の水分量を測定する水分量測定手段と、前記成形機内に散水する散水量可変の散水装置と、前記水分量測定手段の測定結果に基づいて成形品の水分量が所要の値となるように前記散水装置の散水量を制御する散水量制御手段とを備えることを特徴とする。
【００２３】
（作用）
本発明の第１のＲＰＦの製造方法及びその製造設備においては、古紙と廃プラスチックが時間をずらし別個に供給され、別個に破砕されて古紙破砕片、廃プラスチック破砕片となってから、古紙破砕片と廃プラスチック破砕片が近赤外線を照射されることで別個に材質を検出され、かつ、材質検出された前記古紙破砕片および前記廃プラスチック破砕片の数に材質固有の発熱量を乗じてそれぞれの発熱量を算出した後、成形機による成形に際し、古紙破砕片と廃プラスチック破砕片が算出された発熱量に基づいて所望の発熱量に対応する割合で混合される。
【００２４】
第２のＲＰＦの製造方法及びその製造設備においては、古紙と廃プラスチックが同時に別個に供給され、別個に破砕されて古紙破砕片、廃プラスチック破砕片となってから、古紙破砕片と廃プラスチック破砕片に近赤外線を照射することで前記古紙破砕片と前記廃プラスチック破砕片の材質を別個に検出して、かつ、材質検出した前記古紙破砕片および前記廃プラスチック破砕片の数に材質固有の発熱量を乗じてそれぞれの発熱量を算出した後、成形機による成形に際し、古紙破砕片と廃プラスチック破砕片が算出された発熱量に基づいて所望の発熱量に対応する割合で混合される。
【００２５】
第３のＲＰＦの製造方法及び製造設備においては、第１又は第２の方法及び設備による作用の他、混合供給される古紙破砕片と廃プラスチック破砕片が別個に材質を検出され、かつ、塩素含有量を算出される。
【００２６】
第４のＲＰＦの製造方法及びその製造設備においては、第１、第２又は第３の方法及び設備による作用の他、成形機内の温度が所要の値に保持される。
【００２７】
第５のＲＰＦの製造方法及びその製造設備においては、古紙と廃プラスチックが同時に別個に供給され、一緒に破砕されて古紙破砕片と廃プラスチック破砕片の混合物となってから、近赤外線を照射することで前記混合物の材質を検出すると共に、材質検出した前記混合物の古紙破砕片および廃プラスチック破砕片の数に材質固有の発熱量を乗じてそれぞれの発熱量を算出した後、古紙破砕片と廃プラスチック破砕片の混合物が成形機により形成される一方、古紙と廃プラスチックの供給量の割合が算出された発熱量に基づいて所望の発熱量に対応するように制御される。
【００２８】
第６のＲＰＦの製造方法及びその製造設備においては、第５の方法及び設備による作用の他、古紙破砕片と廃プラスチック破砕片の混合物の材質が検出され、かつ、塩素含有量が算出される。
【００２９】
第７のＲＰＦの製造方法及びその製造設備においては、第５又は第６の方法及び設備による作用の他、成形機内の温度が所要の値に保持される。
【００３０】
又、第８のＲＰＦの製造方法及びその製造設備においては、第１、第２、第３、第４、第５、第６又は第７の方法及び設備による作用の他、成形品の水分量が所要の値に保持される。
【００３１】
古紙破砕片、廃プラスチック破砕片は、一辺が１０〜６０ｍｍ程度であることが好ましい。又、古紙の材質としては、新聞、雑誌等が挙げられる。一方、廃プラスチックの材質としては、ＬＤＰＥ（低密度ポリエチレン）、ＨＤＰＥ（高密度ポリエチレン）、ＰＰ（ポリプロピレン）、ＰＳ（ポリスチレン）、ＥＰＳ（発泡ポリスチレン）、Ａ−ＰＥＴ（ポリエチレンテレフタレート）、ｍ−ＰＥＴ、ＰＶＣ（塩化ビニル樹脂）、ＰＣ（ポリカーボネート）等が挙げられる。更に、成形品は、直径５〜４０ｍｍ、長さ１０〜１００ｍｍの短円柱状であることが好ましい。更に又、古紙破砕片、廃プラスチック破砕片から燃料不適物を除去しない場合、原料としての古紙、廃プラスチックから予め燃料不適物を除去しておくことが好ましい。燃料不適物としては、アルミニウム等の金属やＰＶＣ等の塩素系プラスチック等が挙げられる。
【００３２】
破砕機としては、水平なロータの外周に突設した短柱状の多数の回転刃、回転刃と噛合するようにしてロータの一側に配設した鋸刃状の固定刃、及びロータの下方に配設したスクリーンから概略構成される一軸式破砕機が用いられる。材質検出器は、古紙破砕片、廃プラスチック破砕片に近赤外線を照射し、古紙破砕片、廃プラスチック破砕片の材質により吸収度が異なることを利用して材質を検出するものである。発熱量演算手段は、材質検出器によって検出された材質固有の発熱量と固有材質の破砕片の数を乗じて算出するものである。成形機としては、リング状のダイ、ダイの内周を転動する複数のローラ、及びダイの外周に摺接するカッターから概略構成されるリングダイ式成形機が用いられる。選別手段としては、材質検出器によって材質を検出すべく古紙破砕片、廃プラスチック破砕片を搬送する搬送コンベヤの搬出端に配設され、圧縮空気により破砕片を吹き飛ばす多数のエアノズル、及び材質検出器によって検出された所要材質の破砕片と対応する位置のエアノズルを作動させるべく制御するノズル制御手段を備えるものが用いられる。水分量測定手段としては、成形品の表面の水分量を測定する水分計、及び成形品の比重を測定すべく成形品の重量を計量するベルトスケール等の計量器が併用される。
【発明の効果】
【００３３】
以上説明したように、本発明の第１のＲＰＦの製造方法及びその製造設備によれば、古紙と廃プラスチックが時間をずらし別個に供給され、別個に破砕されて古紙破砕片、廃プラスチック破砕片となってから、古紙破砕片と廃プラスチック破砕片が近赤外線を照射されることで別個に材質を検出され、かつ、材質検出された前記古紙破砕片および前記廃プラスチック破砕片の数に材質固有の発熱量を乗じてそれぞれの発熱量を算出された後、成形機による成形に際し、古紙破砕片と廃プラスチック破砕片が算出された発熱量に基づいて所望の発熱量に対応する割合で混合されるので、ＲＰＦの発熱量を所望の発熱量に合わせて均一にすることができる。
【００３４】
第２のＲＰＦの製造方法及びその製造設備によれば、古紙と廃プラスチックが同時に別個に供給され、別個に破砕されて古紙破砕片、廃プラスチック破砕片となってから、古紙破砕片と廃プラスチック破砕片が近赤外線を照射されることで別個に材質を検出され、かつ、材質検出された前記古紙破砕片および前記廃プラスチック破砕片の数に材質固有の発熱量を乗じてそれぞれの発熱量が算出され、算出された発熱量に基づいて所望の発熱量に対応する割合で混合されるので、第１のＲＰＦの製造及びその製造設備と同様に、ＲＰＦの発熱量を所望の発熱量に合わせて均一にすることができる。
【００３５】
第３のＲＰＦの製造方法及びその製造設備によれば、第１又は第２の方法及び設備による作用効果の他、混合供給される古紙破砕片と廃プラスチック破砕片が別個に材質を検出され、かつ、塩素含有量を算出されるのでＲＰＦの品質をチェックすることができる。
【００３６】
第４のＲＰＦの製造方法及びその製造設備によれば、第１、第２又は第３の方法及び設備による作用効果の他、成形機内の温度が所要の値に保持されるので、ＲＰＦの製造を良好に行うことができる。
【００３７】
第５のＲＰＦの製造方法及びその製造設備によれば、古紙と廃プラスチックが同時に別個に供給され、一緒に破砕されて古紙破砕片と廃プラスチック破砕片の混合物となってから、古紙破砕片と廃プラスチック破砕片の混合物が近赤外線を照射されることで別個に材質を検出され、かつ、材質検出された前記古紙破砕片および前記廃プラスチック破砕片の数に材質固有の発熱量を乗じてそれぞれの発熱量を算出した後、古紙破砕片と廃プラスチック破砕片の混合物が成形機により成形される一方、古紙と廃プラスチック破砕片の供給量の割合が算出された発熱量に基づいて所望の発熱量に対応するように制御されるので、第１、第２のＲＰＦの製造方法及びその製造設備と同様に、ＲＰＦの発熱量を所望の発熱量に合わせて均一にでき、かつ、設備の構成部材の点数を少なくすることができる。
【００３８】
第６のＲＰＦの製造方法及びその製造設備によれば、第５の方法及び設備による作用効果の他、古紙破砕片と廃プラスチック破砕片の混合物の材質が検出され、かつ、塩素含有量が算出されるので、第５のＲＰＦの製造方法及びその製造設備と同様に、ＲＰＦの品質をチェックすることができる。
【００３９】
第７のＲＰＦの製造方法及びその製造設備によれば、第５又は第６の方法及び設備による作用効果の他、成形機内の温度が所要の値に保持されるので、第４のＲＰＦの製造方法及びその製造設備と同様に、ＲＰＦの製造を良好に行うことができる。
【００４０】
又、第８のＲＰＦの製造方法及びその製造設備によれば、第１、第２、第３、第４、第５、第６又は第７の方法及び設備による作用効果の他、成形品の水分量が所要の値に保持されるので、ＲＰＦの発熱量を所望の発熱量に合わせて一層均一にすることができると共に、ＲＰＦの製造を一層良好に行うことができる。
【発明を実施するための最良の形態】
【００４１】
以下、本発明の実施の形態について図面を参照して説明する。図１は本発明に係るＲＰＦの製造設備の第１の実施の形態を示す概略構成図である。図中１は古紙又は廃プラスチック（図示せず）を供給する供給コンベヤ、２は供給コンベヤ１から供給される古紙又は廃プラスチックを所要の寸法、例えば、一辺１０〜６０ｍｍ程度の古紙破砕片、廃プラスチック破砕片に破砕する破砕機で、この破砕機２としては、例えば、水平なロータの外周面に突設した短柱状の多数の回転刃、回転刃と噛合するようにしてロータの一側に配設した鋸刃状の固定刃、及びロータの下方に配設したスクリーンから概略構成される一軸式破砕機が用いられる。
【００４２】
３Ａは破砕機２から排出される古紙破砕片（図示せず）を水平に搬送する搬送コンベヤ４Ａの上方に配設され、古紙破砕片の材質を検出する第１材質検出器、３Ｂは破砕機２から排出される廃プラスチック破砕片（図示せず）を水平に搬送する搬送コンベヤ４Ｂの上方に配設され、廃プラスチック破砕片の材質を検出する第２材質検出器であり、両材質検出器３Ａ，３Ｂは、搬送コンベヤ４Ａ，４Ｂ上を搬送される古紙破砕片、廃プラスチック破砕片に近赤外線を照射し、材質によって吸収度が異なることを利用して材質を検出するものである（特表平５−５０６８３２号公報参照）。そして、両材質検出器３Ａ，３Ｂの検出結果は、制御盤５に入力され、この制御盤５に搭載した第１発熱量演算手段（図示せず）により、アルミニウム等の金属やＰＶＣ等の塩素系プラスチック、その他の燃料不適物（以下、同じ）を除く古紙破砕片の発熱量が算出され、又、制御盤５に搭載した第２発熱量演算手段（図示せず）により、燃料不適物を除く廃プラスチック破砕片の発熱量が算出されるものである。なお、それぞれの発熱量は、破砕片の数にその破砕片の発熱量を乗じて得られる。
【００４３】
６Ａは古紙破砕片から燃料不適物を除去する選別を行う第１選別手段、６Ｂは廃プラスチック破砕片から燃料不適物を除去する選別を行う第２選別手段であり、両選別手段６Ａ，６Ｂは、搬送コンベヤ４Ａ，４Ｂの搬出端に搬送方向と直角をなして水平に配設され、燃料として適合する古紙破砕片、廃プラスチック破砕片をそれぞれ圧縮空気により分岐板７Ａ，７Ｂを越えて吹き飛ばす多数のエアノズル８Ａ，８Ｂ、各エアノズル８Ａ，８Ｂと電磁弁を介在して接続された圧縮空気タンク（共に図示せず）、前述した制御盤５に搭載され、第１、第２材質検出器３Ａ，３Ｂの検出結果に基づいて燃料として適合する古紙破砕片、廃プラスチック破砕片と対応する位置のエアノズル８Ａ，８Ｂを作動させるべく所要の電磁弁の動作を制御する第１、第２ノズル制御手段（図示せず）、及び第１、第２材質検出器３Ａ，３Ｂの検出結果に基づき、燃料不適物と対応する位置のエアノズル８Ａ，８Ｂの不作動に伴って搬送コンベヤ４Ａ，４Ｂの搬出端から落下する燃料不適物を収容する不適物収容ボックス９Ａ，９Ｂからなる。
【００４４】
１０Ａは第１選別手段６Ａによって選別された燃料として適合する古紙破砕片を貯留するホッパー１１Ａ、及びホッパー１１Ａに貯留された古紙破砕片を後述する成形機に供給する供給量可変のスクリューフィーダ１２Ａからなる第１供給機、１０Ｂは第２選別手段６Ｂによって選別された燃料として適合する廃プラスチック破砕片を貯留するホッパー１１Ｂ、及びホッパー１１Ｂに貯留された廃プラスチック破砕片を後述する成形機に供給する供給量可変のスクリューフィーダ１２Ｂからなる第２供給機であり、両供給機１０Ａ，１０Ｂの供給量の割合は、前記制御盤５に搭載され、第１、第２発熱量演算手段によって算出された発熱量に基づいて製品（成形品）としてのＲＰＦの発熱量が所望の発熱量に対応するように古紙破砕片と廃プラスチック破砕片の比率を制御する比率制御手段（図示せず）によって制御されるものである。又、第１、第２供給機１０Ａ，１０Ｂの供給量は、後述する成形機内の温度を所要の値に保持すべく、制御盤５に搭載した供給量制御手段（図示せず）によって成形機内の温度測定結果に基づいて制御されるものである。
【００４５】
１３Ａは第１供給機１０Ａから供給される古紙破砕片の材質を検出する第３材質検出器、１３Ｂは第２供給機１０Ｂから供給される廃プラスチック破砕片の材質を検出する第４材質検出器である。両材質検出器１３Ａ，１３Ｂは、前述した第１、第２材質検出器３Ａ，３Ｂと同様の機能を有するものであって、それぞれの検出結果は、制御盤５に入力され、古紙破砕片、廃プラスチック破砕片の品質をチェックすべく、第１、第２塩素含有量演算手段（図示せず）によって古紙破砕片、廃プラスチック破砕片の塩素含有量が算出されると共に、表示、記録されるものである。
【００４６】
１４は、第１、第２供給機１０Ａ，１０Ｂから所望の発熱量に対応する割合で混合供給される古紙破砕片と廃プラスチック破砕片を、所望の寸法形状、例えば、直径６〜２５ｍｍ、長さ１０〜５０ｍｍの短円柱状に押出し成形する成形機で、この成形機１４は、リング状のダイ、ダイの内周を転動する複数のローラ、及びダイの外周に摺接するカッターから概略構成されている。成形機１４には、その内部の温度を測定する温度計１５が付設されており、この温度計１５の測定結果は、制御盤５に入力され、前述した供給量制御手段の基準入力要素となるものである。又、成形機１４には、その内部に供給された古紙破砕片と廃プラスチック破砕片の混合物に散水する散水量可変の散水装置１６が付設されている。この散水装置１６の散水量は、後述する散水量制御手段により、水分量測定手段の測定結果に基づいて制御されるものである。
【００４７】
１７は成形機１４から排出され、ブロアー１８を介して空気搬送される成形品（ＲＰＦ）を冷却する冷却器、１９は冷却器１７によって冷却されたＲＰＦの比重を測定すべくその重量を計量すると共に、製品ヤード２０へ搬送するベルトスケールで、このベルトスケール１９の上方に配設され、ＲＰＦの表面の水分量を測定する水分計２１と相俟って水分量測定手段２２を構成するものである。そして、水分量測定手段２２の測定結果は、制御盤５に入力され、この測定結果に基づき、制御盤５に搭載した散水量制御手段（図示せず）によって、ＲＰＦの水分量が所要の値になるように前記散水装置１６の散水量が制御されるものである。
【００４８】
上記構成のＲＰＦの製造設備によってＲＰＦを製造するには、先ず、古紙と廃プラスチックを供給コンベヤ１により時間をずらし別個に破砕機２に供給して所要の寸法に別個に破砕して古紙破砕片、廃プラスチック破砕片とする。次に、古紙破砕片、廃プラスチック破砕片の材質を、第１、第２材質検出器３Ａ，３Ｂにより検出すると共に、この検出結果に基づいて燃料不適物を除く古紙破砕片、廃プラスチック破砕片の発熱量を第１、第２発熱量演算手段により算出し、かつ、古紙破砕片、廃プラスチック破砕片から燃料不適物を除去する選別を第１、第２選別手段６Ａ，６Ｂによって行う。
【００４９】
次いで、燃料不適物が除去された古紙破砕片、廃プラスチック破砕片を第１、第２供給機１０Ａ，１０Ｂに貯留すると共に、第１、第２発熱量演算手段によって算出された発熱量に基づいて所望の発熱量に対応するように、第１、第２供給機１０Ａ，１０Ｂの供給量の割合を比率制御手段により制御し、古紙破砕片と廃プラスチック破砕片を成形機１４に混合供給して所要の寸法形状のＲＰＦを押出し成形する。次に、成形品（ＲＰＦ）をブロアー１８により冷却器１７へ空気搬送して冷却した後、ベルトスケール１９により製品ヤード２０へ搬送して貯留する。
【００５０】
上記第１、第２供給機１０Ａ，１０Ｂから成形機１４への古紙破砕片、廃プラスチック破砕片の供給に際しては、第３、第４材質検出器１３Ａ，１３Ｂの検出結果に基づいて、第１、第２塩素含有量演算手段によって古紙破砕片、廃プラスチック破砕片の塩素含有量が算出されると共に、表示、記録され、それぞれの品質のチェックが可能となる。又、成形機１４における成形に際しては、古紙破砕片、廃プラスチック破砕片の供給量が、供給量制御手段によって制御され、成形機１４内の温度が所要の値に保持される。更に、成形機１４における成形に際しては、成形品の水分量が所要の値になるように、散水装置１６による散水量が、散水量制御手段によって制御される。
【００５１】
図２は本発明に係るＲＰＦの製造設備の第２の実施の形態を示す概略構成図である。このＲＰＦの製造設備は、前述した第１の実施の形態のものが、供給コンベヤ１と破砕機２をそれぞれ１台とし、古紙と廃プラスチックを供給コンベヤ１により時間をずらし別個に破砕機２に供給して所要の寸法形状に別個に破砕して古紙破砕片、廃プラスチック破砕片としているのに対し、供給コンベヤを、古紙を供給する第１供給コンベヤ１Ａ、廃プラスチックを供給する第２供給コンベヤ１Ｂの２台とすると共に、破砕機を、第１供給コンベヤ１Ａから供給される古紙を所要の寸法に破砕する第１破砕機２Ａ、第２供給コンベヤ１Ｂから供給される廃プラスチックを所要の寸法に破砕する第２破砕機２Ｂの２台とし、古紙と廃プラスチックを第１、第２供給コンベヤ１Ａ，１Ｂにより同時に別個に第１、第２破砕機２Ａ，２Ｂに供給して別個に破砕し、所要の寸法の古紙破砕片、廃プラスチック破砕片を別個に得るようにしたものである。他の構成及び作用は、第１の実施の形態のものと同様であるので、同一の機能を奏する構成部材等には同一の符号を付してその説明を省略する。
【００５２】
図３は本発明に係るＲＰＦの製造設備の第３の実施の形態を示す概略構成図である。図中１Ｃは古紙（図示せず）を供給する供給量可変の第１供給コンベヤ、１Ｄは廃プラスチック（図示せず）を供給する供給量可変の第２供給コンベヤで、両供給コンベヤ１Ｃ，１Ｄの供給量の割合は、後述するように発熱量演算手段によって算出される発熱量に基づいて製品（成形品）としてのＲＰＦの発熱量が所望の発熱量に対応するように古紙と廃プラスチックの比率を制御する比率制御手段によって制御されるものである。２Ｃは第１、第２供給コンベヤ１Ｃ，１Ｄから同時に別個に供給される古紙と廃プラスチックの混合物を一緒に破砕し、所望の寸法の古紙破砕片、廃プラスチック破砕片とする破砕機で、この破砕機２Ｃとしては、前述した破砕機２、２Ａ，２Ｂと同様のものが用いられる。
【００５３】
３Ｃは破砕機２Ｃから排出される古紙破砕片と廃プラスチック破砕片の混合物（図示せず）を水平に搬送する搬送コンベヤ４Ｃの上方に配設され、古紙破砕片と廃プラスチック破砕片の混合物の材質を検出する第１材質検出器であり、この第１材質検出器３Ｃは、前述した第１、第２材質検出器３Ａ，３Ｂと同様のものである。そして、第１材質検出器３Ｃの検出結果は、制御盤５に入力され、この制御盤５に搭載した発熱量演算手段（図示せず）により、燃料不適物を除く古紙破砕片と廃プラスチック破砕片の混合物の発熱量が算出されるものであり、この発熱量演算手段によって算出された発熱量は、制御盤５に搭載した比率制御手段（図示せず）に出力され、比率制御手段によって、第１、第２供給コンベヤ１Ｃ，１Ｄの供給量の割合が、ＲＰＦの発熱量が所望の発熱量に対応するように制御されるものである。なお、発熱量は、破砕片の数にその破砕片の発熱量を乗じて得られる。
【００５４】
６Ｃは古紙破砕片と廃プラスチック破砕片の混合物から燃料不適物を除去する選別を行う選別手段であり、この選別手段６Ｃは、前述した第１、第２選別手段６Ａ，６Ｂと同様に、搬送コンベヤ４Ｃの搬出端に搬送方向と直角をなして水平に配設され、燃料として適合する古紙破砕片、廃プラスチック破砕片をそれぞれ圧縮空気により分岐板７Ｃを越えて吹き飛ばす多数のエアノズル８Ｃ、各エアノズル８Ｃと電磁弁を介在して接続された圧縮空気タンク（共に図示せず）、前述した制御盤５に搭載され、第１材質検出器３Ｃの検出結果に基づいて燃料として適合する古紙破砕片、廃プラスチック破砕片と対応する位置のエアノズル８Ｃを作動させるべく所要の電磁弁の動作を制御するノズル制御手段（図示せず）、及び第１材質検出器３Ｃの検出結果に基づき、燃料不適物と対応する位置のエアノズル８Ｃの不動作に伴って搬送コンベヤ４Ｃの搬出端から落下する燃料不適物を収容する不適物収容ボックス９Ｃからなる。
【００５５】
１０Ｃは選別手段６Ｃによって選別された古紙破砕片と廃プラスチック破砕片の混合物を貯留するホッパー１１Ｃ、及びホッパー１１Ｃに貯留された古紙破砕片と廃プラスチック破砕片の混合物を後述する成形機に供給する供給量可変のスクリューフィーダ１２Ｃからなる供給機であり、この供給機１０Ｃの供給量は、後述する成形機内の温度を所要の値に保持すべく、制御盤５に搭載した供給量制御手段（図示せず）によって成形機内の温度測定結果に基づいて制御されるものである。
【００５６】
１３Ｃは、供給機１０Ｃから供給される古紙破砕片と廃プラスチック破砕片の混合物の材質を検出する第２材質検出器であり、この第２材質検出器１３Ｃは、前述した第１材質検出器３Ｃと同様の機能を有するものであって、その検出結果は、制御盤５に入力され、古紙破砕片と廃プラスチック破砕片の混合物の品質をチェックすべく、塩素含有量演算手段（図示せず）によって上記混合物の塩素含有量が算出されると共に、表示、記録されるものである。
【００５７】
供給機１０Ｃから供給される古紙破砕片と廃プラスチック破砕片の混合物を、所要の寸法形状に押出し成形する成形機１４以降の構成は、前述した第１、第２の実施の形態のものと同様であるので、同一の機能を奏する構成部材等には同一の符号を付してその説明を省略する。
【００５８】
上記構成のＲＰＦの製造設備によってＲＰＦを製造するには、先ず、古紙と廃プラスチックを第１、第２供給コンベヤ１Ｃ，１Ｄにより同時に別個に破砕機２Ｃに供給して所要の寸法に一緒に破砕して古紙破砕片と廃プラスチック破砕片の混合物とする。次に古紙破砕片と廃プラスチック破砕片の混合物の材質を第１材質検出器３Ｃにより検出すると共に、この検出結果に基づいて燃料不適物を除く古紙破砕片と廃プラスチック破砕片の混合物の発熱量を発熱量演算手段により算出し、かつ、算出した発熱量に基づいてＲＰＦの発熱量が所望の発熱量と対応するように、第１供給コンベヤ１Ｃと第２供給コンベヤ１Ｃの供給量の割合を比率制御手段により制御する一方、第１材質検出器３Ｃの検出結果に基づいて古紙破砕片と廃プラスチック破砕片の混合物から燃料不適物を除去する選別を選別手段６Ｃによって行う。
【００５９】
次いで、燃料不適物が除去された古紙破砕片と廃プラスチック破砕片の混合物を供給機１０Ｃに貯留すると共に、成形機１４に供給して所要の寸法形状のＰＲＦを押出し成形する。次に、成形品（ＲＰＦ）をブロアー１８により冷却器１７へ空気搬送して冷却した後、ベルトスケール１９により製品ヤード２０へ搬送して貯留する。
【００６０】
上記供給機１０Ｃから成形機１４への古紙破砕片と廃プラスチック破砕片の混合物の供給に際しては、第２材質検出機１３Ｃの検出結果に基づいて塩素含有量演算手段によって上記混合物の塩素含有量が算出されると共に、表示、記録され、その品質のチェックが可能となる。又、成形機１４における成形に際しては、古紙破砕片と廃プラスチック破砕片の混合物の供給量が、供給量制御手段によって制御され、成形機１４内の温度が所要の値に保持される。更に、成形機１４における成形に際しては、成形品の水分量が所要の値になるように、散水装置１６による散水量が、散水量制御手段によって制御される。
【００６１】
なお、上述した各実施の形態においては、破砕片から燃料不適物を除去する選別を行う選別手段６Ａ，６Ｂ，６Ｃを備える場合について説明したが、これに限定されるものではなく、選別手段は無くてもよい。この場合、原料としての古紙、廃プラスチックから予め燃料不適物を除去しておくことが好ましい。又、塩素含有量を検出するための第３、第４材質検出器１３Ａ，１３Ｂ、第２材質検出器１３や成形機１４内の温度を所要の値に保持するための温度計１５及び供給量制御手段、成形品の水分量を所要の値に保持するための散水装置１６、ベルトスケール１９及び散水量制御手段は無くてもよい。更に、成形機１４は、リングダイ式成形機に限らず、二軸スクリュー式押出し成形機、その他であってもよい。
【図面の簡単な説明】
【００６２】
【図１】本発明に係るＲＰＦの製造設備の第１の実施の形態を示す概略構成図である。
【図２】本発明に係るＲＰＦの製造設備の第２の実施の形態を示す概略構成図である。
【図３】本発明に係るＲＰＦの製造設備の第３の実施の形態を示す概略構成図である。
【符号の説明】
【００６３】
１      供給コンベヤ
１Ａ    第１供給コンベヤ
１Ｂ    第２供給コンベヤ
１Ｃ    第１供給コンベヤ
１Ｄ    第２供給コンベヤ
２      破砕機
２Ａ    第１破砕機
２Ｂ    第２破砕機
２Ｃ    破砕機
３Ａ    第１材質検出器
３Ｂ    第２材質検出器
３Ｃ    第１材質検出器
５      制御盤
６Ａ    第１選別手段
６Ｂ    第２選別手段
６Ｃ    選別手段
７Ａ    分岐板
７Ｂ    分岐板
７Ｃ    分岐板
８Ａ    エアノズル
８Ｂ    エアノズル
８Ｃ    エアノズル
９Ａ    不適物収容ボックス
９Ｂ    不適物収容ボックス
９Ｃ    不適物収容ボックス
１０Ａ  第１供給機
１０Ｂ  第２供給機
１０Ｃ  供給機
１１Ａ  ホッパー
１１Ｂ  ホッパー
１１Ｃ  ホッパー
１２Ａ  スクリューフィーダ
１２Ｂ  スクリューフィーダ
１２Ｃ  スクリューフィーダ
１３Ａ  第３材質検出器
１３Ｂ  第４材質検出器
１３Ｃ  第２材質検出器
１４    成形機
１５    温度計
１６    散水装置
１９    ベルトスケール
２１    水分計
２２    水分量測定手段
【図１】
2005349831.tif 000003
【図２】
2005349831.tif 000004
【図３】
2005349831.tif 000005